【事件の表示】
　特願２０１２−５１３６１７「特定の官能基有機珪素化合物の、補強無機充填剤を含むイソプレンエラストマー組成物におけるカップリング剤としての使用」拒絶査定不服審判事件〔平成２２年１２月　９日国際公開、ＷＯ２０１０／１３９７４３、平成２４年１１月１５日国内公表、特表２０１２−５２８９１２〕について、次のとおり審決する。
【結　論】
　本件審判の請求は、成り立たない。
【理　由】
第１　手続きの経緯
　本願は、２０１０年６月２日（パリ条約による優先権主張外国庁受理２００９年６月２日、フランス国）を国際出願日とする出願であって、平成２５年８月６日付けで拒絶理由が通知され、平成２５年１１月１２日に意見書及び手続補正書が提出されたが、平成２６年７月１０日付け（発送日：平成２６年７月１５日）で拒絶査定され、これに対し、平成２６年１１月１４日に拒絶査定不服審判の請求がされるとともに、その審判の請求と同時に手続補正書が提出され、平成２６年１２月２５日付けで前置報告書が作成されたものである。
第２　平成２６年１１月１４日付けの手続補正についての補正の却下の決定
［補正却下の決定の結論］
平成２６年１１月１４日付けの手続補正を却下する。
［理由］
　１　補正後の本願発明
　平成２６年１１月１４日付けの手続補正（以下、「本件補正」という。）は、補正前の特許請求の範囲の請求項１ないし３４に記載された
「　【請求項１】
　次の物質：
・少なくとも１種のイソプレンエラストマー、
・補強充填剤として少なくとも１種の無機充填剤
を含むエラストマー組成物における無機充填剤−エラストマーカップリング剤としての少なくとも１種の官能化有機珪素化合物の使用であって、該化合物が少なくとも１個のＣ＝Ｃ又はＣ＝Ｎ二重結合を有し、かつ、電子環化型の反応に従ってイソプレン単位と反応する官能化有機珪素化合物から選択されることを特徴とする使用。
　　【請求項２】
　次の物質：
・少なくとも１種のイソプレンエラストマー、
・補強充填剤として少なくとも１種の無機充填剤
を含むエラストマー組成物における無機充填剤−エラストマーカップリング剤としての少なくとも１種の官能化有機珪素化合物の請求項１に記載の使用であって、該官能化有機珪素化合物が、少なくとも１個のＣ＝Ｃ又はＣ＝Ｎ二重結合を有し、かつ、［２＋１］、［２＋２］、［３＋２］若しくはディールス・アルダー［４＋２］型の付加環化反応又はイソプレン単位とＣ＝Ｃ−Ｃ＝Ｏ若しくはＮ＝Ｎ官能基とのエン合成反応とは異なるエン合成反応に従ってイソプレン単位と反応する官能化有機珪素化合物から選択されることを特徴とする、請求項１に記載の使用。
　　【請求項３】
　前記官能化有機珪素化合物が、次の結合：Ｃ＝Ｃ−Ｃ＝Ｏ及びＮ＝Ｎのいずれかを有しないことを特徴とする、請求項１又は２に記載の使用。
　　【請求項４】
　次の物質：
・少なくとも１種のイソプレンエラストマー、
・補強充填剤として少なくとも１種の無機充填剤、
を含むエラストマー組成物における無機充填剤−エラストマーカップリング剤としての少なくとも１種の官能化有機珪素化合物の使用であって、該化合物が次式（Ｉ）、（II）、（III）、（IV）、（Ｖ）、（VI）及び（VII）の一つに相当することを特徴とする使用：
　　【化１】
　該式（Ｉ）において、
　ｎは１、２又は３の整数であり；
　Ｒは水素原子Ｈ又はアルキル基若しくはアルカリル基を表し；
　Ｒ’は、少なくとも１個のヘテロ原子を有していてよいアルキル基、又はアルカリル基を表し；
　Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　Ｒ”は、少なくとも１個のヘテロ原子を有していてよいアルキル基又は水素原子Ｈを表し；
　Ｘは、Ｎ、ＣＨ及びＣＲ”から選択される基を表し；
　Ａは、少なくとも１個のヘテロ原子を有していてよいアルキル又はアルカリル基を表し；
　Ｂは、水素原子、又は少なくとも１個のヘテロ原子を有していてよいアルキル若しくはアルカリル基を表し；
　基−Ｗは随意であり又は式 −Ｚ−ＳｉＲ’3-n（ＯＲ）nを含む；
　　【化２】
　該式（II）中、
　ｎは１、２又は３の整数であり；
　Ｒは水素原子Ｈ又はアルキル基若しくはアルカリル基を表し；
　Ｒ’は、少なくとも１個のヘテロ原子を有していてよいアルキル基、又はアルカリル基を表し；
　Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　Ｒ”は、少なくとも１個のヘテロ原子を有していてよいアルキル基又は水素原子Ｈを表し；
　Ｘは、Ｎ、Ｎ+、ＣＨ及びＣＲ”から選択される基を表し；
　Ｙは、Ｎ、ＣＨ及びＣＲ”から選択される基を表し；
　Ａ及びＢは、異なるもの又は同一のものであってよく、それぞれアルキル基、アルキレン基又はＣ＝Ｏを表し、ここで、Ａ及びＢは、それぞれＹ＝Ｃの場合にはＣ＝Ｏとは異なるものとする；
　　【化３】
　式中：
　ｎは１、２又は３の整数であり；
　Ｒは水素原子Ｈ又はアルキル基若しくはアルカリル基を表し；
　Ｒ’は、少なくとも１個のヘテロ原子を有していてよいアルキル基、又はアルカリル基を表し；
　Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；
ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　　【化４】
　式中：
　ｎは１、２又は３の整数であり；
　Ｒは水素原子Ｈ又はアルキル基若しくはアルカリル基を表し；
　Ｒ’は、少なくとも１個のヘテロ原子を有していてよいアルキル基、又はアルカリル基を表し；
　Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；
ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を-保持するものとし；
　Ｒ”はアルキル基又は水素原子Ｈを表し；
　Ｘは、ハロゲン原子である；
　　【化５】　
  
　　【化６】
　該式（Ｖ）及び（VI）において、
　ｎは１、２又は３の整数であり；
　Ｒは水素原子Ｈ又はアルキル基若しくはアルカリル基を表し；
　Ｒ’は、少なくとも１個のヘテロ原子を有していてよいアルキル基、又はアルカリル基を表し；
　Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；
ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　Ｒ”は、同一のもの又は異なるものであってよく、それぞれ少なくとも１個のヘテロ原子を有するアルキル基、又は水素原子Ｈを表し；
　Ｘは、同一のもの又は異なるものであってよく、それぞれ、Ｎ、ＣＨ及びＣＲ”から選択される基を表し；
　Ｘ1は、Ｎ、Ｎ+、Ｓ+、ＣＨ及びＣＲ”から選択される基を表し；
　Ｘ2及びＸ3は、同一のもの又は異なるものであってよく、それぞれ、Ｎ、ＣＨ及びＣＲ’から選択される基を表し；
　Ａはアルキル基、アリール基又はＣ＝Ｏを表し；
　Ｂはアルキル基、アリール基又はＣ＝Ｏを表す；
　　【化７】
　式中：
　ｎは１、２又は３の整数であり；
　Ｒは水素原子Ｈ又はアルキル基若しくはアルカリル基を表し；
　Ｒ’は、少なくとも１個のヘテロ原子を有していてよいアルキル基、又はアルカリル基を表し；
　Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　Ｘは、Ｏ、Ｎ、ＮＨ、ＮＲ”、ＣＨ及びＣＲ”から選択される基を表し、Ｒ”はアルキル基である。
　　【請求項５】
　前記官能化有機珪素化合物が次式（Ｉａ）、（Ｉｂ）、（Ｉｃ）及び（Ｉｄ）の一つに相当することを特徴とする、請求項４に記載の使用：
　　【化８】
　　【請求項６】
　前記官能化有機珪素化合物が次式（IIIａ）及び（IVａ）に相当することを特徴とする、請求項４に記載の使用：
　　【化９】
  
（Ｎ−（３−トリエトキシシリルプロピル）−４，５−ジヒドロイミダゾール）
　　【化１０】
  
　　【請求項７】
　前記官能化有機珪素化合物が次式（VIａ）、（Vlｂ）、（VIｃ）及び（VIIａ）の一つに相当することを特徴とする、請求項４に記載の使用：
　　【化１１】
  
　　【請求項８】
　補強充填剤として使用する前記無機充填剤がシリカであることを特徴とする、請求項１〜７のいずれかに記載の使用。
　　【請求項９】
　前記官能化有機珪素化合物を補強充填剤として使用される無機充填剤と予め混合しておくことを特徴とする、請求項１〜８のいずれかに記載の使用。
　　【請求項１０】
　前記エラストマー組成物が前記補強充填剤として使用される無機充填剤用の少なくとも１種の被覆剤をさらに含むことを特徴とする、請求項１〜９のいずれかに記載の使用。
　　【請求項１１】
　前記エラストマー組成物が少なくとも１種の他の無機充填剤−エラストマーカップリング剤をさらに含むことを特徴とする、請求項１〜１０のいずれかに記載の使用。
　　【請求項１２】
　前記エラストマー組成物が少なくとも１種のイソプレンエラストマー及びイソプレン以外の少なくとも１種のジエンエラストマーを含むことを特徴とする、請求項１〜１１のいずれかに記載の使用。
　　【請求項１３】
　前記エラストマー組成物が、
（１）イソプレン又は２−メチル−１，３−ブタジエンの単独重合によって得られる合成ポリイソプレン；
（２）イソプレンと、１種以上のエチレン系不飽和単量体であって、
（２．１）４〜２２個の炭素原子を有する、イソプレン以外の共役ジエン単量体；
（２．２）８〜２０個の炭素原子を有する芳香族ビニル単量体；
（２．３）３〜１２個の炭素原子を有するビニルニトリル単量体；
（２．４）アクリル酸又はメタクリル酸と１〜１２個の炭素原子を有するアルカノールとから誘導されるアクリル酸エステル単量体；
（２．５）上記単量体（２．１）〜（２．４）のうち少なくとも２種の混合物
から選択されるものとの共重合によって得られる合成ポリイソプレン；２０〜９９重量％
のイソプレン単位と、８０〜１重量％のジエンと、芳香族ビニル、ビニルニトリル及び／又はアクリル酸エステル単位とを有するポリイソプレン共重合体；
（３）天然ゴム；
（４）イソブテン及びイソプレンの共重合によって得られる共重合体並びにこれらの共重合体の水素化変種；
（５）上記エラストマー（１）〜（４）の少なくとも２種の混合物；
（６）上記エラストマー（１）又は（３）を５０重量％超含有し、かつ、イソプレン以外の１種以上のジエンエラストマーを５０重量％未満含有する混合物
から選択される少なくとも１種のイソプレンエラストマーを含むことを特徴とする、請求項１〜１２のいずれかに記載の使用。
　　【請求項１４】
　前記エラストマー組成物が、
（１）単独重合合成ポリイソプレン；
（２）ポリ（イソプレン−ブタジエン）、ポリ（イソプレン−スチレン）及びポリ（イソプレン−ブタジエン−スチレン）からなる共重合合成ポリイソプレン；
（３）天然ゴム；
（４）ブチルゴム；
（５）上記エラストマー（１）〜（４）の少なくとも２種の混合物；
（６）上記エラストマー（１）又は（３）を５０重量％超含有し、かつ、ポリブタジエン、ポリクロルプレン、ポリ（ブタジエン−スチレン）、ポリ（ブタジエン−アクリロニトリル）又は三元共重合体からなるイソプレン以外のジエンエラストマーを５０重量％未満含有する混合物
から選択される少なくとも１種のイソプレンエラストマーを含むことを特徴とする、請求項１３に記載の使用。
　　【請求項１５】
　前記エラストマー組成物がイソプレンエラストマーとして少なくとも天然ゴムを含むことを特徴とする、請求項１〜１４のいずれかに記載の使用。
　　【請求項１６】
　前記エラストマー組成物が硬化剤、加硫促進剤、加硫活性剤、カーボンブラック、保護剤、可塑剤から選択される少なくとも１種の化合物をさらに含むことを特徴とする、請求項１〜１５のいずれかに記載の使用。
　　【請求項１７】
　靴底、床仕上げ材、ガスバリヤ、耐火材料、空中ケーブルローラー、家電機器の密封材、液体又は気体用パイプの密封材、ブレーキシステムの密封材、シース、ケーブル、伝動ベルト又はタイヤにおける請求項１〜１６のいずれかに記載の使用。
　　【請求項１８】
　重量物運搬車用のタイヤにおける請求項１〜１７のいずれかに記載の使用。
　　【請求項１９】
　次の物質：
・少なくとも１種のイソプレンエラストマー、
・少なくとも１種の補強無機充填剤、
・無機充填剤−エラストマーカップリング剤としての少なくとも１種の官能化有機珪素化合物
を含むエラストマー組成物であって、該化合物が請求項１〜７のいずれかに記載のものであることを特徴とする、エラストマー組成物。
　　【請求項２０】
　前記補強無機充填剤がシリカであることを特徴とする、請求項１９に記載の組成物。
　　【請求項２１】
　前記官能化有機珪素化合物が補強無機充填剤と予め混合された、請求項１９又は２０に記載の組成物。
　　【請求項２２】
　前記補強無機充填剤用の少なくとも１種の被覆剤をさらに含むことを特徴とする、請求項１９〜２１のいずれかに記載の組成物。
　　【請求項２３】
　少なくとも１種の他の無機充填剤−エラストマーカップリング剤をさらに含むことを特徴とする、請求項１９〜２２のいずれかに記載の組成物。
　　【請求項２４】
　前記エラストマー組成物がイソプレン以外の少なくとも１種のジエンエラストマーをさらに含むことを特徴とする、請求項１９〜２３のいずれかに記載の組成物。
　　【請求項２５】
　前記イソプレンエラストマーが
（１）イソプレン又は２−メチル−１，３−ブタジエンの単独重合によって得られる合成ポリイソプレン；
（２）イソプレンと、１種以上のエチレン系不飽和単量体であって、
（２．１）４〜２２個の炭素原子を有する、イソプレン以外の共役ジエン単量体；
（２．２）８〜２０個の炭素原子を有する芳香族ビニル単量体；
（２．３）３〜１２個の炭素原子を有するビニルニトリル単量体；
（２．４）アクリル酸又はメタクリル酸と１〜１２個の炭素原子を有するアルカノールとから誘導されるアクリル酸エステル単量体；
（２．５）上記単量体（２．１）〜（２．４）のうち少なくとも２種の混合物
から選択されるものとの共重合によって得られる合成ポリイソプレン；２０〜９９重量％のイソプレン単位と、８０〜１重量％のジエンと、芳香族ビニル、ビニルニトリル及び／又はアクリル酸エステル単位とを有するポリイソプレン共重合体；
（３）天然ゴム；
（４）イソブテン及びイソプレンの共重合によって得られる共重合体並びにこれらの共重合体の水素化変種；
（５）上記エラストマー（１）〜（４）の少なくとも２種の混合物；
（６）上記エラストマー（１）又は（３）を５０重量％超含有し、かつ、イソプレン以外の１種以上のジエンエラストマーを５０重量％未満含有する混合物
から選択されることを特徴とする、請求項１９〜２４のいずれかに記載の組成物。
　　【請求項２６】
　前記イソプレンエラストマーが
（１）単独重合合成ポリイソプレン；
（２）ポリ（イソプレン−ブタジエン）、ポリ（イソプレン−スチレン）及びポリ（イソプレン−ブタジエン−スチレン）からなる共重合合成ポリイソプレン；
（３）天然ゴム；
（４）ブチルゴム；
（５）上記エラストマー（１）〜（４）の少なくとも２種の混合物；
（６）上記エラストマー（１）又は（３）を５０重量％超含有し、かつ、ポリブタジエン、ポリクロルプレン、ポリ（ブタジエン−スチレン）、ポリ（ブタジエン−アクリロニトリル）又は 三元共重合体からなるイソプレン以外のジエンエラストマーを５０重量％未満含有する混合物
から選択されることを特徴とする、請求項２５に記載の組成物。
　　【請求項２７】
　前記エラストマー組成物がイソプレンエラストマーとして少なくとも天然ゴムを含むことを特徴とする、請求項１９〜２６のいずれかに記載の組成物。
　　【請求項２８】
　前記エラストマー組成物が硬化剤、加硫促進剤、加硫活性剤、カーボンブラック、保護剤、可塑剤から選択される少なくとも１種の化合物をさらに含むことを特徴とする、請求項１９〜２７のいずれかに記載の組成物。
　　【請求項２９】
　請求項１９〜２８のいずれかに記載の少なくとも１種の組成物を含む物品であって、該物品が靴底、床仕上げ材、ガスバリヤ、耐火材料、空中ケーブルローラー、家電機器の密封材、液体若しくは気体用パイプの密封材、ブレーキシステムの密封材、ホース、ケーブルシース、ケーブル、エンジン取付部材、コンベヤーベルト、伝動ベルト、又はタイヤからなる物品。
　　【請求項３０】
　重量物運搬車用の、請求項２９に記載のタイヤ。
　　【請求項３１】
　前記Ｂが前記Ａに等しいことを特徴とする、請求項４に記載の使用。
　　【請求項３２】
　前記結合Ｘ−ＢがＣ＝Ｃ又はＮ＝Ｃであることを特徴とする、請求項４に記載の使用。
　　【請求項３３】
　補強充填剤として使用する前記無機充填剤が沈降シリカであることを特徴とする、請求項８に記載の使用。
　　【請求項３４】
　前記補強無機充填剤が沈降シリカであることを特徴とする、請求項２０に記載の組成物。」を、
　
　補正後の特許請求の範囲の請求項１ないし２３に記載された
　「　【請求項１】
　次の物質：
・少なくとも１種のイソプレンエラストマー、
・補強充填剤として少なくとも１種の無機充填剤
を含むエラストマー組成物における無機充填剤−エラストマーカップリング剤としての少なくとも１種の官能化有機珪素化合物の使用であって、該化合物が
次式（Ｉ）、（II）、（III）、（IV）、（Ｖ）、（VI）及び（VII）の一つに相当することを
：
　　【化１】
　
該式（Ｉ）において、
　
ｎは１、２又は３の整数であり；
　
Ｒは水素原子Ｈ又はアルキル基若しくはアルカリル基を表し；
　
Ｒ’は、少なくとも１個のヘテロ原子を有していてよいアルキル基、又はアルカリル基を表し；
　
Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；ここで、該基は、酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　
Ｒ”は、少なくとも１個のヘテロ原子を有していてよいアルキル基又は水素原子Ｈを表し；
　
Ｘは、Ｎ、ＣＨ及びＣＲ”から選択される基を表し；
　
Ａは、硫黄以外の少なくとも１個のヘテロ原子を有していてよいアルキル又はアルカリル基を表し；
　
Ｂは、水素原子、又は少なくとも１個のヘテロ原子を有していてよいアルキル若しくはアルカリル基を表し；
　
基−Ｗは随意であり又は式 −Ｚ−ＳｉＲ’
3-n
（ＯＲ）
n
を含む；
　　【化２】
　
該式（II）中、
　
ｎは１、２又は３の整数であり；
　
Ｒは水素原子Ｈ又はアルキル基若しくはアルカリル基を表し；
　
Ｒ’は、少なくとも１個のヘテロ原子を有していてよいアルキル基、又はアルカリル基を表し；
　
Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　
Ｒ”は、少なくとも１個のヘテロ原子を有していてよいアルキル基又は水素原子Ｈを表し；
　
Ｘは、Ｎ、Ｎ
+
、ＣＨ及びＣＲ”から選択される基を表し；
　
Ｙは、Ｎ、ＣＨ及びＣＲ”から選択される基を表し；
　
Ａ及びＢは、異なるもの又は同一のものであってよく、それぞれアルキル基、アルキレン基又はＣ＝Ｏを表し、ここで、Ａ及びＢは、それぞれＹ＝Ｃの場合にはＣ＝Ｏとは異なるものとする；
　　【化３】
　
式中：
　
ｎは１、２又は３の整数であり；
　
Ｒは水素原子Ｈ又はアルキル基若しくはアルカリル基を表し；
　
Ｒ’は、少なくとも１個のヘテロ原子を有していてよいアルキル基、又はアルカリル基を表し；
　
Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　　【化４】
  
　
式中：
　
ｎは１、２又は３の整数であり；
　
Ｒは水素原子Ｈ又はアルキル基若しくはアルカリル基を表し；
　
Ｒ’は、少なくとも１個のヘテロ原子を有していてよいアルキル基、又はアルカリル基を表し；
　
Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　
Ｒ”はアルキル基又は水素原子Ｈを表し；
　
Ｘは、ハロゲン原子である；
　　【化５】
  
　　【化６】
　
該式（Ｖ）及び（VI）において、
　
ｎは１、２又は３の整数であり；
　
Ｒは水素原子Ｈ又はアルキル基若しくはアルカリル基を表し；
　
Ｒ’は、少なくとも１個のヘテロ原子を有していてよいアルキル基、又はアルカリル基を表し；
　
Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　
Ｒ”は、同一のもの又は異なるものであってよく、それぞれ少なくとも１個のヘテロ原子を有するアルキル基、又は水素原子Ｈを表し；
　
Ｘは、同一のもの又は異なるものであってよく、それぞれ、Ｎ、ＣＨ及びＣＲ”から選択される基を表し；
　
Ｘ
1
は、Ｎ、Ｎ
+
、Ｓ
+
、ＣＨ及びＣＲ”から選択される基を表し；
　
Ｘ
2
及びＸ
3
は、同一のもの又は異なるものであってよく、それぞれ、Ｎ、ＣＨ及びＣＲ’から選択される基を表し；
　
Ａはアルキル基、アリール基又はＣ＝Ｏを表し；
　
Ｂはアルキル基、アリール基又はＣ＝Ｏを表す；
　　【化７】
  
　
式中：
　
ｎは１、２又は３の整数であり；
　
Ｒは水素原子Ｈ又はアルキル基若しくはアルカリル基を表し；
　
Ｒ’は、少なくとも１個のヘテロ原子を有していてよいアルキル基、又はアルカリル基を表し；
　
Ｚは、飽和又は不飽和脂肪族炭化水素基；少なくとも１個のヘテロ原子を有する又は有しない飽和又は不飽和及び／又は芳香族の単環式又は多環式炭素環式基；飽和又は不飽和脂肪族炭化水素部分と上で定義した炭素環式部分とを有する基から選択される基を表し；ここで、該基は、硫黄原子及び／又は酸素原子及び／又は窒素原子で置換又は中断されていてよく、該窒素原子は、水素原子、飽和又は不飽和脂肪族炭化水素基、少なくとも１個のヘテロ原子を有する又は有しない飽和又は不飽和及び／又は芳香族の単環式又は多環式炭素環式基及び飽和又は不飽和脂肪族炭化水素部分を有する基から選択される１価の基を保持するものとし；
　
Ｘは、Ｏ、Ｎ、ＮＨ、ＮＲ”、ＣＨ及びＣＲ”から選択される基を表し、Ｒ”はアルキル基である。
　　【請求項２】
　前記官能化有機珪素化合物が次式（Ｉａ）、（Ｉｂ）、（Ｉｃ）及び（Ｉｄ）の一つに相当することを特徴とする、請求項
１
　　【化８】
　　【請求項３】
　前記官能化有機珪素化合物が次式（IIIａ）及び（IVａ）に相当することを特徴とする、請求項
１
　　【化９】
（Ｎ−（３−トリエトキシシリルプロピル）−４，５−ジヒドロイミダゾール）
　　【化１０】
　　【請求項４】
　前記官能化有機珪素化合物が次式（VIａ）、（VIｂ）、（VIｃ）及び（VIIａ）の一つに相当することを特徴とする、請求項
１
　　【化１１】
  
　　【請求項５】
　補強充填剤として使用する前記無機充填剤がシリカであることを特徴とする、請求項１〜
４
　　【請求項６】
　前記官能化有機珪素化合物を補強充填剤として使用される無機充填剤と予め混合しておくことを特徴とする、請求項１〜
５
　　【請求項７】
　前記エラストマー組成物が少なくとも１種の他の無機充填剤−エラストマーカップリング剤をさらに含むことを特徴とする、請求項１〜
６
　　【請求項８】
　前記エラストマー組成物が少なくとも１種のイソプレンエラストマー及びイソプレン以外の少なくとも１種のジエンエラストマーを含むことを特徴とする、請求項１〜
７
　　【請求項９】
　前記エラストマー組成物が、
（１）イソプレン又は２−メチル−１，３−ブタジエンの単独重合によって得られる合成ポリイソプレン；
（２）イソプレンと、１種以上のエチレン系不飽和単量体であって、
（２．１）４〜２２個の炭素原子を有する、イソプレン以外の共役ジエン単量体；
（２．２）８〜２０個の炭素原子を有する芳香族ビニル単量体；
（２．３）３〜１２個の炭素原子を有するビニルニトリル単量体；
（２．４）アクリル酸又はメタクリル酸と１〜１２個の炭素原子を有するアルカノールとから誘導されるアクリル酸エステル単量体；
（２．５）上記単量体（２．１）〜（２．４）のうち少なくとも２種の混合物
から選択されるものとの共重合によって得られる合成ポリイソプレン；２０〜９９重量％のイソプレン単位と、８０〜１重量％のジエンと、芳香族ビニル、ビニルニトリル及び／又はアクリル酸エステル単位とを有するポリイソプレン共重合体；
（３）天然ゴム；
（４）イソブテン及びイソプレンの共重合によって得られる共重合体並びにこれらの共重合体の水素化変種；
（５）上記エラストマー（１）〜（４）の少なくとも２種の混合物；
（６）上記エラストマー（１）又は（３）を５０重量％超含有し、かつ、イソプレン以外の１種以上のジエンエラストマーを５０重量％未満含有する混合物
から選択される少なくとも１種のイソプレンエラストマーを含むことを特徴とする、請求項１〜
８
　　【請求項１０】
　前記エラストマー組成物が、
（１）単独重合合成ポリイソプレン；
（２）ポリ（イソプレン−ブタジエン）、ポリ（イソプレン−スチレン）及びポリ（イソプレン−ブタジエン−スチレン）からなる共重合合成ポリイソプレン；
（３）天然ゴム；
（４）ブチルゴム；
（５）上記エラストマー（１）〜（４）の少なくとも２種の混合物；
（６）上記エラストマー（１）又は（３）を５０重量％超含有し、かつ、ポリブタジエン、ポリクロルプレン、ポリ（ブタジエン−スチレン）、ポリ（ブタジエン−アクリロニトリル）又は三元共重合体からなるイソプレン以外のジエンエラストマーを５０重量％未満含有する混合物
から選択される少なくとも１種のイソプレンエラストマーを含むことを特徴とする、請求項
９
　　【請求項１１】
　前記エラストマー組成物がイソプレンエラストマーとして少なくとも天然ゴムを含むことを特徴とする、請求項１〜
１０
　　【請求項１２】
　前記エラストマー組成物が硬化剤、加硫促進剤、加硫活性剤、カーボンブラック、保護剤、可塑剤から選択される少なくとも１種の化合物をさらに含むことを特徴とする、請求項１〜
１１
　　【請求項１３】
　靴底、床仕上げ材、ガスバリヤ、耐火材料、空中ケーブルローラー、家電機器の密封材、液体又は気体用パイプの密封材、ブレーキシステムの密封材、シース、ケーブル、伝動ベルト又はタイヤにおける請求項１〜
１２
　　【請求項１４】
　重量物運搬車用のタイヤにおける請求項１〜
１３
　　【請求項１５】
　次の物質：
・少なくとも１種のイソプレンエラストマー、
・少なくとも１種の補強無機充填剤、
・無機充填剤−エラストマーカップリング剤としての少なくとも１種の官能化有機珪素化合物
を含むエラストマー組成物であって、該化合物が請求項１〜
４
　　【請求項１６】
　前記補強無機充填剤がシリカであることを特徴とする、請求項
１５
　　【請求項１７】
　少なくとも１種の他の無機充填剤−エラストマーカップリング剤をさらに含むことを特徴とする、請求項
１５又は１６
　　【請求項１８】
　前記エラストマー組成物がイソプレン以外の少なくとも１種のジエンエラストマーをさらに含むことを特徴とする、請求項
１５〜１７
　　【請求項１９】
　前記イソプレンエラストマーが
（１）イソプレン又は２−メチル−１，３−ブタジエンの単独重合によって得られる合成ポリイソプレン；
（２）イソプレンと、１種以上のエチレン系不飽和単量体であって、
（２．１）４〜２２個の炭素原子を有する、イソプレン以外の共役ジエン単量体；
（２．２）８〜２０個の炭素原子を有する芳香族ビニル単量体；
（２．３）３〜１２個の炭素原子を有するビニルニトリル単量体；
（２．４）アクリル酸又はメタクリル酸と１〜１２個の炭素原子を有するアルカノールとから誘導されるアクリル酸エステル単量体；
（２．５）上記単量体（２．１）〜（２．４）のうち少なくとも２種の混合物
から選択されるものとの共重合によって得られる合成ポリイソプレン；２０〜９９重量％のイソプレン単位と、８０〜１重量％のジエンと、芳香族ビニル、ビニルニトリル及び／又はアクリル酸エステル単位とを有するポリイソプレン共重合体；
（３）天然ゴム；
（４）イソブテン及びイソプレンの共重合によって得られる共重合体並びにこれらの共重合体の水素化変種；
（５）上記エラストマー（１）〜（４）の少なくとも２種の混合物；
（６）上記エラストマー（１）又は（３）を５０重量％超含有し、かつ、イソプレン以外の１種以上のジエンエラストマーを５０重量％未満含有する混合物
から選択されることを特徴とする、請求項
１５〜１８
　　【請求項２０】
　前記イソプレンエラストマーが
（１）単独重合合成ポリイソプレン；
（２）ポリ（イソプレン−ブタジエン）、ポリ（イソプレン−スチレン）及びポリ（イソプレン−ブタジエン−スチレン）からなる共重合合成ポリイソプレン；
（３）天然ゴム；
（４）ブチルゴム；
（５）上記エラストマー（１）〜（４）の少なくとも２種の混合物；
（６）上記エラストマー（１）又は（３）を５０重量％超含有し、かつ、ポリブタジエン、ポリクロルプレン、ポリ（ブタジエン−スチレン）、ポリ（ブタジエン−アクリロニトリル）又は 三元共重合体からなるイソプレン以外のジエンエラストマーを５０重量％未満含有する混合物
から選択されることを特徴とする、請求項
１９
　　【請求項２１】
　前記エラストマー組成物がイソプレンエラストマーとして少なくとも天然ゴムを含むことを特徴とする、請求項
１５〜２０
　　【請求項２２】
　請求項
１５〜２１
　　【請求項２３】
　前記補強無機充填剤が沈降シリカであることを特徴とする、請求項
１５
と補正するものである。
　なお、下線は補正箇所であり、請求人が付したとおりである。
　
　本件補正は、請求項１についてみると、請求項１に記載された発明を特定するために必要な事項である「官能化有機珪素化合物」を「式（Ｉ）、（II）、（III）、（IV）、（Ｖ）、（VI）及び（VII）の一つに相当する」と特定の構造を有する化合物に限定し、式（Ｉ）における「Ｚ」及び「Ａ」の定義から「硫黄原子」を削除するものであり、かつ、補正前の請求項１に記載された発明と補正後の請求項１に記載される発明の産業上の利用分野及び解決しようとする課題が同一であるから、特許法第１７条の２第５項第２号に掲げる特許請求の範囲の減縮を目的とするものに該当する。
　そこで、本件補正後の請求項１に記載された発明（以下、「本願補正発明」という。）が、特許出願の際独立して特許を受けることができるものであるか（特許法第１７条の２第６項において準用する同法第１２６条第７項の規定に適合するか）について、以下に検討する。
　２　引用刊行物とその記載事項
（１）原査定の拒絶の理由に引用された、本願の優先日前に日本国内において頒布された特開昭６４−２０２４６号公報（以下、「刊行物１」という。）には、「タイヤ用ゴム組成物」に関して、次の事項が記載されている。
ア　「１．天然ゴム、ジエン系合成ゴムおよびこれらの混合物よりなる群から選ばれたゴム成分１００重量部に対して、窒素吸着法により測定した比表面積（Ｎ２ＳＡ）が７０〜２５０ｍ２／ｇでジブチルフタレート吸油量（ＤＢＰ吸油量）が８０〜１５０ｍｌ／１００ｇの範囲内のカーボンブラックであって、該カーボンブラック表面に導入された全酸性基の濃度が０．２５〜２．０μｅｑ／ｍ２、全酸性基中の弱酸性基の割合が少なくとも６５％であり、ＰＨ値が３〜５．５の範囲内の補強性カーボンブラック３０〜１５０重量部と、シリカ０〜４０重量部と、次の一般式（１）および（２）：
　Ｙ３−Ｓｉ−ＣｎＨ２ｎＳｍＣｎＨ２ｎＳｉ−Ｙ３　または
　Ｙ３−ＳｉＣｎＨ２ｎＸ　　　　　　　　　……（１）
（式中のＸはニトロソ基、メルカプト基、アミノ基、エポキシ基、ビニル基、塩素原子、イミド基、Ｙは炭素数１〜４個のアルキル基またはアルコキシル基、あるいは塩素原子、ｎおよびｍは夫々１〜６の整数を示す）
　Ｙ３ＳｉＣｎＨ２ｎＳｍＸ′　　　　　　　……（２）
（式中のＸ′は
または
、Ｙ、ｍおよびｎは夫々前記のものと同じものを示す）
で表わされる化合物から成る群から選択されたシランカップリング剤の少なくとも１種を４．６５×１０−５ｍ・ｓ〜４．６５×１０−３ｍ・ｓ（ｍはカーボンブラックの添加重量部数、ｓはカーボンブラックのＮ２ＳＡ値を示す）の範囲内で添加・混合したことを特徴とするタイヤ用ゴム組成物。」（特許請求の範囲）
　
イ　「本発明において使用することのできるジエン系合成ゴムとしては、合成イソプレンゴム、スチレン−ブタジエンゴム、ブタジエンゴム、ブチルゴム、エチレン−プロピレンゴム、クロロプレンゴムおよびニトリルゴム等がある。」（第３頁左下欄第１行〜第５行）
　上記記載事項アおよびイを総合すると、刊行物には、次の発明（以下、「引用発明」という。）が記載されているものと認められる。
「天然ゴム、ジエン系合成ゴムおよびこれらの混合物よりなる群から選ばれたゴム成分１００重量部に対して、窒素吸着法により測定した比表面積（Ｎ２ＳＡ）が７０〜２５０ｍ２／ｇでジブチルフタレート吸油量（ＤＢＰ吸油量）が８０〜１５０ｍｌ／１００ｇの範囲内のカーボンブラックであって、該カーボンブラック表面に導入された全酸性基の濃度が０．２５〜２．０μｅｑ／ｍ２、全酸性基中の弱酸性基の割合が少なくとも６５％であり、ＰＨ値が３〜５．５の範囲内の補強性カーボンブラック３０〜１５０重量部と、シリカ０〜４０重量部と、次の一般式（１）：
　Ｙ３−ＳｉＣｎＨ２ｎＸ　　　　　　　　　……（１）
（式中のＸは、ビニル基、Ｙは炭素数１〜４個のアルコキシル基、ｎは２〜６の整数を示す）
で表される化合物であるシランカップリング剤を４．６５×１０−５ｍ・ｓ〜４．６５×１０−３ｍ・ｓ（ｍはカーボンブラックの添加重量部数、ｓはカーボンブラックのＮ２ＳＡ値を示す）の範囲内で添加・混合したタイヤ用ゴム組成物におけるシランカップリング剤の使用。」
　３　対比 
　本願補正発明と引用発明とを対比する。 
　引用発明の「天然ゴム、ジエン系合成ゴムおよびこれらの混合物」は、本願補正発明の「イソプレンエラストマー」に相当し、同様に、「カーボンブラック」および「シリカ」は「無機充填剤」に、「シランカップリング剤」は「無機充填剤−エラストマーカップリング剤」として使用される「官能化有機珪素化合物」に、「タイヤ用ゴム組成物」は「エラストマー組成物」に、相当する。
　
　以上の点からみて、本願補正発明と引用発明とは、
　
　［一致点］
「次の物質：
・少なくとも１種のイソプレンエラストマー、
・補強充填剤として少なくとも１種の無機充填剤
を含むエラストマー組成物における無機充填剤−エラストマーカップリング剤としての少なくとも１種の官能化有機珪素化合物の使用。」
　である点で一致し、
　
　次の点で一応相違する。
　［相違点］ 
　官能化有機珪素化合物に関して、本願補正発明では、「式（Ｉ）、（II）、（III）、（IV）、（Ｖ）、（VI）及び（VII）の一つに相当する」と特定するのに対して、引用発明では、「次の一般式（１）：Ｙ３−ＳｉＣｎＨ２ｎＸ　……（１）　（式中のＸは、ビニル基、Ｙは炭素数１〜４個のアルコキシル基、ｎは２〜６の整数を示す）」との特定である点。
　４　判断 
（１）相違点について
　引用発明の一般式（１）
　Ｙ３−ＳｉＣｎＨ２ｎＸ　　　　　　　　　……（１）
（式中のＸは、ビニル基、Ｙは炭素数１〜４個のアルコキシル基、ｎは２〜６の整数を示す）
で表される官能化有機珪素化合物について、ビニル基は「−ＣＨ＝ＣＨ−Ｈ」、炭素数１〜４個のアルコキシル基は「ＲＯ（Ｒは炭素数１〜４個のアルキル基を表す）」であるから、書き下すと以下のとおりである。
　（ＲＯ）３Ｓｉ−ＣｋＨ２ｋ−ＣｊＨ２ｊ−ＣＨ＝ＣＨ−Ｈ　  ……（１）
　該式（１）において、
　Ｒは炭素数１〜４個のアルキル基を表し；
　ｋ＋ｊ＝２〜６の整数であり、ｋ、ｊは整数である；
　
　そうすると、本願補正発明の式（Ｉ）の化合物において、
  
　ｎは３の整数であり；
　Ｒは、アルキル基を表し；
　Ｚは、飽和脂肪族炭化水素基を表し（＝ＣｋＨ２ｋ）；
　Ｒ”は、水素原子Ｈを表し；
　Ｘは、ＣＨを表し；
　Ａは、アルキル基を表し（＝ＣｊＨ２ｊ）；
　Ｂは、水素原子を表し；
　基−Ｗは随意、すなわち、基−Ｗはない：
ものに相当する。
　そうすると、上記相違点は、実質的な相違点ではない。
（２）まとめ
　よって、本願補正発明は、引用発明であるから、特許法第２９条第１項第３号に掲げる発明に該当し、特許を受けることができない。
　したがって、本願補正発明は、特許出願の際独立して特許を受けることができないものである。
　
　５　むすび
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
　１　本願発明
　本件補正は、上記のとおり却下されたので、本願の請求項１ないし３４に係る発明は、平成２５年１１月１２日付けの手続補正によって補正された特許請求の範囲の請求項１ないし３４に記載された事項により特定されるとおりのものであると認められるところ、本願の請求項１に係る発明（以下、「本願発明」という。）は、上記「第２」の「１」に補正前の特許請求の範囲の請求項１として記載したとおりのものである。
　
　２　引用刊行物とその記載事項
　原査定の拒絶の理由に引用された、本願の優先日前に日本国内において頒布された刊行物の記載事項及び引用発明は、上記「第２」の「２」に記載したとおりのものである。
　
　３　対比・判断
　本願発明は、本願補正発明に係る「官能化有機珪素化合物」につき、「式（Ｉ）、（II）、（III）、（IV）、（Ｖ）、（VI）及び（VII）の一つに相当する」との発明特定事項、および、式（Ｉ）における「Ｚ」及び「Ａ」の定義から「硫黄原子」を削除する発明特定事項を省いたうえで、「少なくとも１個のＣ＝Ｃ又はＣ＝Ｎ二重結合を有し、かつ、電子環化型の反応に従ってイソプレン単位と反応する」とより広い概念で特定するものである。
　そうすると、本願発明の発明特定事項をすべて含む本願補正発明が、上記「第２」の「３」及び「４」に記載したとおり、引用発明であるから、本願発明も、実質的に同様の理由により、引用発明である。
　
　４　まとめ
　したがって、本願発明は、引用発明であるから、特許法第２９条第１項第３号に掲げる発明に該当し、特許を受けることができない。
　
第４　むすび
　以上のとおり、本願発明は、特許法第２９条第１項第３号に掲げる発明に該当し、特許を受けることができないから、他の請求項に係る発明を検討するまでもなく、本願は、拒絶されるべきものである。
　よって、結論のとおり審決する。